(57)【特許請求の範囲】
【請求項１】
ポリ乳酸樹脂に対して２．６〜４重量％の範囲の超臨界状態の二酸化炭素を含浸してなるポリ乳酸の溶融樹脂を０．４５〜０．７ｍｍの範囲の厚さに射出成形してなり、
該超臨界状態の二酸化炭素から生じた気泡がキャビティの表面で破泡して形成された複数の凹部によるゆず肌の外表面を備えることを特徴とする肉薄容器。
【請求項２】
金型に配設されたキャビティに対して、超臨界状態の二酸化炭素を含浸してなるポリ乳酸の溶融樹脂を射出成形する肉薄容器の製造方法であって、
該ポリ乳酸樹脂に対して２．６〜４重量％の範囲の超臨界状態の二酸化炭素を含浸させて０．４５〜０．７ｍｍの範囲の厚さに射出し、該超臨界状態の二酸化炭素から生じた気泡をキャビティの表面で破泡させて該ポリ乳酸樹脂の外表面に複数の凹部を形成することにより、ゆず肌の外表面を備える肉薄容器を形成することを特徴とする肉薄容器の製造方法。
【請求項３】
請求項２記載の肉薄容器の製造方法において、前記キャビティは、該キャビティに開口するゲートと該キャビティの先端部との間に、該ゲートの周辺部よりも肉厚である肉厚部を備えることを特徴とする肉薄容器の製造方法。
【請求項４】
請求項２又は請求項３記載の肉薄容器の製造方法において、金型に配設された複数のキャビティに対して前記溶融樹脂を射出し、各キャビティにそれぞれ開口するゲートの開閉を電磁開閉弁により行うことを特徴とする肉薄容器の製造方法。
【発明の詳細な説明】
【技術分野】
【０００１】
本発明は、ポリ乳酸樹脂からなる肉薄容器及びその製造方法に関する。
【背景技術】
【０００２】
近年、合成樹脂からなる廃棄物による環境に対する負荷を軽減するために、ポリ乳酸樹脂等のように廃棄後、土中等で細菌等の微生物の働きにより分解される生分解性樹脂が提案されている。
【０００３】
従来、ポリ乳酸樹脂からなり、カップ、椀、トレー等に用いられる食品容器が知られている（例えば特許文献１参照）。
【０００４】
前記食品容器は、食品容器の外面形状に沿う形状の凹部を備える雌金型と、該凹部に対向して該食品容器の内面形状に沿う形状の凸部を備える雄金型とで形成されるキャビティに対して、ポリ乳酸の溶融樹脂を射出することにより成形され、２．５ｍｍ程度の厚さを備えている。ポリ乳酸樹脂の生分解性及び原材料コストを考慮すると、例えば０．７ｍｍ程度とより肉薄な食品容器が望まれる。
【０００５】
ところで、０．７ｍｍ程度の肉薄な射出成形品として、ポリカーボネイト樹脂に超臨界状態の二酸化炭素を含浸してなる溶融樹脂を射出してなるものが知られている（例えば特許文献２参照）。前記射出成形品は、超臨界状態の二酸化炭素を含浸した溶融樹脂が、含浸していない溶融樹脂と比較して高い流動性を備えるために、肉薄に成形できるとされている。
【０００６】
また、前記肉薄容器は、その色がポリ乳酸樹脂に含浸されるフィラーの色に支配されることから単色であるので、装飾として単調にならざるを得ない。そこで、肉薄容器の表面に塗装を施すことにより、装飾性を付与することが考えられる。
【先行技術文献】
【特許文献】
【０００７】
【特許文献１】特開２００６−１３７０６３号公報
【特許文献２】特開２００１−２７７２８０号公報
【発明の概要】
【発明が解決しようとする課題】
【０００８】
しかしながら、表面に塗装が施された肉薄容器は、塗装の種類によってはポリ乳酸樹脂の生分解性が妨げられるという不都合がある。
【０００９】
そこで、前記不都合を解消するために、本発明は、ポリ乳酸樹脂の生分解性を損なうことなく、装飾性を備える肉薄容器及びその製造方法を提供することを目的とする。
【課題を解決するための手段】
【００１０】
前記目的を達成するために、本発明の肉薄容器は、ポリ乳酸樹脂に対して２．６〜４重量％の範囲の超臨界状態の二酸化炭素を含浸してなるポリ乳酸の溶融樹脂を０．４５〜０．７ｍｍの範囲の厚さに射出成形してなり、該超臨界状態の二酸化炭素から生じた気泡がキャビティの表面で破泡して形成された複数の凹部によるゆず肌の外表面を備えることを特徴とする。
【００１１】
本発明の肉薄容器は、超臨界状態の二酸化炭素を含浸してなるポリ乳酸の溶融樹脂が、金型に配設されたキャビティに対して射出成形することにより形成される。このとき、射出された前記ポリ乳酸の溶融樹脂は、前記範囲の超臨界状態の二酸化炭素が含浸されているために、０．４５〜０．７ｍｍの範囲と間隙の狭いキャビティの先端部にまで充填することができる十分な流動性を備えている。したがって、前前記範囲の超臨界状態の二酸化炭素を含浸してなるポリ乳酸の溶融樹脂を射出成形することにより、０．４５〜０．７ｍｍの範囲の厚さを備える肉薄な射出成形品を得ることができる。
【００１２】
また、キャビティ内部がシリンダー内部よりも低圧であることにより、射出されたポリ乳酸樹脂に含浸されている超臨界状態の二酸化炭素が、非超臨界状態となって気泡を生じる。前記気泡は、ポリ乳酸樹脂の流動に伴って射出方向の上流側から下流側に向かって移動しながら一体化して大きくなり、一部の気泡がキャビティの表面で破泡する。この結果、得られた肉薄容器は、外表面に前記破泡により生じた、ゆずの実の表皮のような複数の小さな凹部が形成され、ゆず肌の外表面を備えることとなる。
【００１３】
したがって、本発明の肉薄容器は、ゆず肌の外表面からなる装飾性を得ることができる。また、前記装飾性は前記破泡により得られたものであり、生分解性樹脂以外のものを用いて得られたものではないので、本発明の肉薄容器は、生分解性を確保することができる。
【００１４】
二酸化炭素の含浸量がポリ乳酸樹脂に対して２．６重量％未満の場合には、射出されたポリ乳酸樹脂中の気泡がキャビティの表面で破泡する前に、該ポリ乳酸樹脂がキャビティの表面で冷却、固化する。この結果、ポリ乳酸樹脂中の気泡の破泡が生じないため、破泡により生じるゆず肌の外表面を備える肉薄容器を得ることができない。
【００１５】
一方、二酸化炭素の含浸量がポリ乳酸樹脂に対して４．０重量％を超える場合には、破泡により厚さ方向に孔が開き、製品として十分な肉薄容器を得ることができない。
【００１６】
また、本発明の肉薄容器において、厚さが０．４５ｍｍ未満の場合には、射出されたポリ乳酸樹脂中の超臨界状態の二酸化炭素が気泡を生じる前に、該ポリ乳酸樹脂が金型により冷却されて固化され、この結果、破泡が生じないことがある。一方、厚さが０．７ｍｍを超える場合には、ポリ乳酸樹脂の生分解性を低下させる上に、原材料コストが高くなる。
【００１７】
本発明の肉薄容器は、金型に配設されたキャビティに対して、超臨界状態の二酸化炭素を含浸してなるポリ乳酸の溶融樹脂を射出成形する肉薄容器の製造方法であって、該ポリ乳酸樹脂に対して２．６〜４重量％の範囲の超臨界状態の二酸化炭素を含浸させて０．４５〜０．７ｍｍの範囲の厚さに射出し、該超臨界状態の二酸化炭素から生じた気泡をキャビティの表面で破泡させて該ポリ乳酸樹脂の外表面に複数の凹部を形成することにより、ゆず肌の外表面を備える肉薄容器を形成することを特徴とする肉薄容器の製造方法により製造することができる。
【００１８】
本発明の肉薄容器の製造方法において、前記キャビティは、該キャビティに開口するゲートと該キャビティの先端部との間に、該ゲートの周辺部よりも肉厚である肉厚部を備えることが好ましい。射出されたポリ乳酸樹脂中に生じた気泡は、該ポリ乳酸樹脂の流動に伴って射出方向の上流側から下流側に向かって移動する。前記キャビティが前記肉厚部を備えることにより、該肉厚部の内部が前記ゲートの周辺部の内部と比較して低圧となるため、該肉厚部に到達した前記気泡は、その径が急激に大きくなり破泡しやすくなる。
【００１９】
したがって、前記肉厚部を備えるキャビティを用いる肉薄容器の製造方法によれば、ゆず肌の外表面を備える肉薄容器を確実に成形することができる。
【００２０】
ところで、本発明の肉薄容器の製造方法において、金型に複数のキャビティを配設し、該複数のキャビティに射出することにより、複数の肉薄容器を一括で成形することが考えられる。しかしながら、溶融樹脂を個々のキャビティに対して均一に充填することができず、個々の肉薄容器を均一に成形することができないという問題がある。本発明者は、溶融樹脂を個々のキャビティに対して均一に充填することができない原因について鋭意検討した。
【００２１】
その結果、複数のキャビティは間隙がそれぞれ均一となるように形成されているとはいえ、加工精度、組み合わせの状態、キャビティ部内の流動方向及び重力方向との間隙等により、各キャビティの間隙に僅かながらばらつきが生じており、各キャビティに射出された溶融樹脂がキャビティ部内に残存する空気を外部へ排気する状態が異なるために、該溶融樹脂を各キャビティに均一に充填できないことが判明した。そこで、キャビティ内における溶融樹脂の流動性を確保することと、各キャビティに対する溶融樹脂の射出を個別に制御する必要があることとを見出し、本発明に到達した。
【００２２】
すなわち、本発明の肉薄容器の製造方法は、金型に配設された複数のキャビティに対して前記溶融樹脂を射出し、各キャビティにそれぞれ開口するゲートの開閉を電磁開閉弁により行うことが好ましい。電磁開閉弁は高速応答性に優れているので、複数のゲートの開閉をそれぞれ独立して行うことができる。よって、溶融樹脂を複数のキャビティに対して均一に射出することができる。したがって、本発明の肉薄容器の製造方法によれば、複数の肉薄容器を一括で成形することができ、個々の肉薄容器をばらつきなく均一に成形することができる。
【図面の簡単な説明】
【００２３】
【図１】本実施形態の肉薄容器を示す説明図であり、図１（ａ）は肉薄容器を示す画像、図１（ｂ）は断面図。
【図２】図１に示す肉薄容器を製造する射出成形装置を示す説明的正面図。
【図３】図２に示す射出成形装置におけるキャビティの配置を示す説明的側面図。
【発明を実施するための形態】
【００２４】
次に、添付の図面を参照しながら本発明の実施の形態についてさらに詳しく説明する。まず、本実施形態の肉薄容器について説明する。前記肉薄容器は、例えば食品容器であり、図１に示すアイスクリーム容器Ｗとすることができる。
【００２５】
アイスクリーム容器Ｗは、一方が開口する有底筒状体からなり、底部から開口部に向けて拡径している。アイスクリーム容器Ｗは、０．４５〜０．７ｍｍの範囲の厚さを備えるとともに、略楕円形状の複数の凹部からなるゆず肌の外表面を備えている。前記凹部は、樹脂の射出方向を長手方向とするとき、長軸が０．１〜５ｍｍ、横軸が０．１〜５ｍｍ、深さが１０〜１，０００μｍの大きさを備えている。アイスクリーム容器Ｗは、図１（ｂ）に示すように、底部の周縁部及び側壁部が、底部の中心部と比較して肉厚となっている。
【００２６】
本実施形態では、前記肉薄容器は、アイスクリーム容器Ｗであるとしているが、プリン容器、ケーキカップ、ヨーグルトカップ、豆腐容器、マーガリン容器、イクラやカズノコ等の魚卵容器、サラダ容器、総菜容器、飲料カップ等の食品容器とすることができる。また、食品容器に代えて、尿検査カップ等の使い捨て医療用具、粉体保存用容器等とすることも可能である。
【００２７】
次に、本実施形態の肉薄容器を製造する射出成形装置について説明する。図２に示す射出成形装置１１は、ポリ乳酸樹脂を金型１２に向けて搬送するシリンダー１３と、シリンダー１３内に配設された回転軸部１４と、回転軸部１４を回転駆動するモータ１５とを備えている。
【００２８】
シリンダー１３は、金型１２と反対側の端部付近にポリ乳酸樹脂をシリンダー１３内に供給するホッパー１６を備えると共に、ホッパー１６の下流側でシリンダー１３の中央部付近に超臨界状態の二酸化炭素をシリンダー１３内に供給する超臨界流体供給部１７を備えている。
【００２９】
超臨界流体供給部１７は、超臨界状態の二酸化炭素を発生させる超臨界流体発生装置１８と、超臨界流体発生装置１８で発生された超臨界状態の二酸化炭素をシリンダー１３に向けて搬送する流体導管１９と、流体導管１９の途中に介装された計量装置２０とを備える。流体導管１９は遮断弁２１を介してシリンダー１３に接続されている。
【００３０】
また、シリンダー１３は、金型１２側の先端にノズル２２を備えると共に、外周面に複数の加熱装置２３ａを備える。ノズル２２は、外周面に加熱装置２３ｂを備えると共に、遮断弁２４を介して金型１２に接続されている。
【００３１】
回転軸１４は、金型１２と反対側の端部でモータ１５に接続されると共に、外周面に設けられた螺旋状のスクリュー２５と、金型１２側の最先端部に設けられたスクリューヘッド２６とを備えている。スクリュー２５は、モータ１５側の端部から、ホッパー１６の下部を通って超臨界流体供給部１７の下部の手前までの部分に設けられた基端側連続スクリュー２５ａと、超臨界流体供給部１７の下方部分に設けられた不連続スクリュー２５ｂと、スクリューヘッド２６と不連続スクリュー２５ｂとの間に設けられた先端側連続スクリュー２５ｃとからなる。不連続スクリュー２５ｂは、回転軸１４の周方向に沿って複数の不連続部を備えている。
【００３２】
金型１２は、アイスクリーム容器Ｗの外側形状に沿う形状の凹部２７ａを複数備える固定式の雌金型２７と、射出成形装置１１により形成されるアイスクリーム容器Ｗの内側形状に沿う形状の凸部２８ａを複数備える可動式の雄金型２８とからなり、複数の凹部２７ａ及び凸部２８ａにより形成される複数のキャビティ部２９を備えている。射出成形装置１１においては、各キャビティ部２９の間隙が０．４５〜０．７ｍｍの範囲となるように機械加工された雌金型２７及び雄金型２８が複数用意され、アイスクリーム容器Ｗの厚さに応じて、所望の間隙を備える雌金型２７及び雄金型２８が取り付けられるようになっている。
【００３３】
射出成形装置１１のノズル２２は、先端で３つに分岐し、さらにその先端で２つに分岐するホットランナー３１を介して、各キャビティ部２９にそれぞれ開口するゲート３２に接続している。ホットランナー３１は、雌金型２７に設けられた分岐板３３に配設されている。
【００３４】
各キャビティ部２９は、図３に示すように、ホットランナー３１のノズル２２に接続された部分を円中心とする円周Ｃ上に等間隔に配置されている。各キャビティ部２９は、ゲート３２が、アイスクリーム容器Ｗの底部の中心に位置していて、ゲート３２と、アイスクリーム容器Ｗの開口部に相当するキャビティ部２９の先端部との間に、ゲート３２の周辺部よりも肉厚である肉厚部２９ａを備えている。
【００３５】
各ホットランナー３１の後方には、電源に接続されたソレノイド３４と、ソレノイド３４への通電のオン／オフにより進退可能なバルブピン３５とが設けられ、各ソレノイド３４への通電は互いに独立して制御できるようになっている。バルブピン３４を前進させることによりゲート３２が閉鎖し、バルブピン３５を後退させることによりゲート３２が開放するようになっている。すなわち、各キャビティ２９のゲート３２の開閉は、電磁開閉弁によりそれぞれ独立して行われるようになっている。
【００３６】
次に、射出成形装置１１を用いてアイスクリーム容器Ｗを製造する方法について説明する。射出製造装置１１では、まず、ホッパー１６からシリンダー１３内にポリ乳酸樹脂を投入する。前記ポリ乳酸樹脂として、例えば、ユニチカ株式会社製のテラマック（登録商標）ＴＥ−２０００を用いることができる。
【００３７】
前記ポリ乳酸樹脂は、シリンダー１３内で加熱装置２３ａの加熱下に連続スクリュー２５ａで攪拌されることにより溶融し、形成された溶融樹脂が金型１２方向に搬送される。
【００３８】
次に、超臨界流体供給部１７から、前記溶融樹脂に、ポリ乳酸樹脂に対して非反応性である超臨界状態の流体としての二酸化炭素を供給する。このとき、ポリ乳酸樹脂に対して２．６〜４．０重量％の範囲の二酸化炭素を含浸させるように、超臨界状態の二酸化炭素を供給する。
【００３９】
前記超臨界状態の二酸化炭素は、超臨界流体供給部１７の下方部分に設けられた不連続スクリュー２５ｂにより攪拌され、前記溶融樹脂と十分に混合される。この結果、スクリューヘッド２６とノズル２２との間のシリンダー１３内に、前記溶融樹脂に前記超臨界状態の二酸化炭素が混合された単相溶液としてのポリ乳酸樹脂が形成される。このとき、前記単層溶液は、発泡のための核が未形成の状態にある。
【００４０】
次に、各キャビティ部２９のバルブピン３５を前進させることによりゲート３２を閉鎖した状態で、前記溶融樹脂に前記超臨界状態の二酸化炭素が混合された単相溶液としてのポリ乳酸樹脂をノズル２２から射出する。このとき、ノズル２２内はシリンダー１３内に比較して圧力が降下する領域となっており、この領域を通過する間に前記単相溶液に発泡のための核が形成される。尚、前記単相溶液は、ホットランナー３１を満たしているものの、ゲート３２が閉鎖されているのでキャビティ２９には到達していない。
【００４１】
次に、射出を開始してから所定時間が経過した後に、各キャビティ部２９のバルブピン３５を後退させゲート３２を開放する。このとき、複数のゲート３２の開放をそれぞれ独立して行う。そして、前記ゲート３２の開放により、前記単層溶液が、ゲート３２を介して各キャビティ部２９に射出される。
【００４２】
さらに所定時間が経過した後に、各キャビティ部２９のバルブピン３５を前進させゲート３２を閉鎖すると、前記射出が停止する。このとき、複数のゲート３２の閉鎖をそれぞれ独立して行う。そして、各キャビティ部２９に射出された前記単相溶液は、金型１２により冷却される。
【００４３】
このとき、キャビティ部２９に射出された前記単相溶液は、ポリ乳酸樹脂に対して２．６〜４．０重量％の範囲の二酸化炭素が含浸されていることにより流動性に優れており、間隙の狭いキャビティ部２９の先端部にまで充填されることとなる。
【００４４】
また、射出成形品の表面となる部分では、キャビティ部２９に射出された前記単相溶液は、冷却、固化して非発泡体層を形成する。一方、射出成形品の内部側となる部分では、キャビティ部２９内部がシリンダー１３内部よりも低圧であることにより、前記単相溶液に含浸されている超臨界状態の二酸化炭素が非超臨界状態となって気泡を生じ、キャビティ部２９に射出された単相溶液は、発泡体層を形成する。
【００４５】
前記単相溶液中に生じた気泡は、該単相溶液の流動に伴って射出方向の上流側から下流側に向かって移動しながら一体化して大きくなり、一部の気泡がキャビティの表面で破泡する。この結果、射出成形品は、外表面に前記破泡により生じた、ゆずの実の表皮のような複数の小さな凹部が形成され、ゆず肌の外表面を備えることとなる。
【００４６】
前記射出成形品からなる成形体は、金型１２を開き、脱型することにより、製品としてのアイスクリーム容器Ｗとして取り出すことができる。
【００４７】
以上により製造された本実施形態のアイスクリーム容器Ｗは、ゆず肌の外表面からなる装飾性を得ることができる。また、前記装飾性は前記破泡により得られたものであり、生分解性樹脂以外のものを用いて得られたものではないので、本実施形態のアイスクリーム容器Ｗは、生分解性を確保することができる。
【００４８】
本実施形態の射出成形装置１１では、キャビティ部２９が、ゲート３２と、アイスクリーム容器Ｗの開口部に相当するキャビティ部２９の先端部との間に、ゲート３２の周辺部よりも肉厚である肉厚部２９ａを備えている。これにより、肉厚部２９ａの内部がゲート３２周辺部の内部よりも低圧となるため、前記単相溶液の流動に伴って移動し肉厚部２９ａに到達した気泡は、その径が急激に大きくなり破泡しやすくなる。したがって、本実施形態の射出成形装置１１によれば、肉厚部２９ａを備えることにより、ゆず肌の外表面を備えるアイスクリーム容器Ｗを確実に成形することができる。
【００４９】
ところで、金型１２は、複数のキャビティ部２９の間隙がそれぞれ均一となるように機械加工されているとはいえ、加工精度、組み合わせの状態、キャビティ部２９内の流動方向及び重力方向との間隙等により、各キャビティ部２９の間隙に僅かながらばらつきが生じている。この間隙のばらつきにより、各キャビティ部２９に射出された前記単相溶液が該キャビティ部２９内に残存する空気を外部へ排気する状態が異なるために、前記流動性を備える単相溶液を各キャビティ部２９に均一に充填することが困難である。
【００５０】
そこで、本実施形態の射出成形装置１１では、複数のゲート３２の開閉を、高速応答性に優れた前記電磁開閉弁を用いてそれぞれ独立して制御することにより、射出された前記単相溶液を複数のキャビティ部２９に対して均一に射出することができる。したがって、本実施形態の射出成形装置１１によれば、複数のアイスクリーム容器Ｗを一括で成形することができ、個々のアイスクリーム容器Ｗをばらつきなく均一に成形することができる。
【００５１】
次に、実施例及び比較例を示す。
【実施例１】
【００５２】
本実施例では、図２に示す射出成形装置１１を用いて、図１に示す形状のアイスクリーム容器Ｗを製造した。射出成形装置１１は、図１に示す形状のアイスクリーム容器Ｗの製造に用いられる装置であり、該アイスクリーム容器Ｗに対応するキャビティ部２９を６つ備る金型１２が取り付けられている。アイスクリーム容器Ｗは、開口部の外径６８ｍｍ、底部の外径４５ｍｍ、高さ５０ｍｍ、厚さ０．７ｍｍの大きさを備えている。
【００５３】
本実施例では、まず、溶融したポリ乳酸樹脂（ユニチカ株式会社製、テラマック（登録商標）ＴＥ−８２１０）に、該ポリ乳酸樹脂に対して３．０重量％の超臨界状態の二酸化炭素を含浸させることにより、超臨界状態の二酸化炭素が混合された単相溶液としてのポリ乳酸樹脂を得た。
【００５４】
次に、各キャビティ部２９のバルブピン３５を前進させゲート３２を閉鎖した状態で、単相溶液としてのポリ乳酸樹脂をノズル２２から射出し、続いて、ノズル２２からの射出開始後０．１秒後に、各キャビティ部２９のバルブピン３５を後退させゲート３２を開放することにより、前記単相溶液の各キャビティ部２９への射出を開始した。そして、ノズル２２からの射出開始後１．８秒後に、各キャビティ部２９のバルブピン３５を前進させゲート３２を閉鎖することにより、前記単相溶液の射出を停止した。以上により、本実施例のアイスクリーム容器Ｗを６個得た。
【００５５】
前記単相溶液の射出は、シリンダー温度２１０℃、射出圧力１００ＭＰａ、射出速度８０ｍｍ／秒とした。また、金型１２のキャビティ部２９における表面温度は３０℃とし、背圧を１７ＭＰａとした。
【００５６】
本実施例で得られたアイスクリーム容器Ｗは、ゆず肌の外表面からなる装飾性を備えていた。
【００５７】
〔比較例１〕
本比較例では、ポリ乳酸樹脂に対して２．５重量％の超臨界状態の二酸化炭素を含浸させる点を除いて、実施例１と全く同一にして、単相溶液の射出を行うことにより、本比較例のアイスクリーム容器を６個製造した。
【００５８】
本比較例で得られたアイスクリーム容器は、外表面がゆず肌ではなく平坦となっていて、装飾性を備えておらず、製品として不十分であった。
【００５９】
〔比較例２〕
本比較例では、ポリ乳酸樹脂に対して４．１重量％の超臨界状態の二酸化炭素を含浸させる点を除いて、実施例１と全く同一にして、単相溶液の射出を行うことにより、本比較例のアイスクリーム容器を６個製造した。
【００６０】
本比較例で得られたアイスクリーム容器は、厚さ方向に孔が開いており、製品として不十分であった。
【符号の説明】
【００６１】
１２…金型、  ２９…キャビティ、  ２９ａ…肉厚部、  ３２…ゲート、  Ｗ…肉薄容器。
【図２】
0005424736.tif 000002
【図３】
0005424736.tif 000003
【図１】
0005424736.tif 000004